(57)【要約】【課題】インクジェット法等の塗布法による機能膜の形成に際し、液状の機能膜材料がバンクを乗り越えて混合することを防止しつつ、未充填領域の発生を抑制することができると共に、生産性に優れた表示素子用基板とその製造方法を提供する。【解決手段】バンク２は、単一組成の樹脂組成物層よりなると共に、側面２ａにおける表面モフォロジが、支持基板１に近い下部側において上面２ｂに近い上部側よりも粗く、表面全体に対して同一の撥インク性付与処理が施された状態で、下部側の撥インク性が上部側の撥インク性よりも高い。【選択図】図１
2008046306.tif 000002
【特許請求の範囲】
【請求項１】
支持基板上に樹脂組成物よりなる隔壁が形成された表示素子用基板であって、
前記隔壁は、単一組成の樹脂組成物層よりなると共に、該隔壁の側面における表面モフォロジが、前記支持基板に近い下部側において上面に近い上部側よりも粗く、表面全体に対して同一の撥インク性付与処理が施された状態で、前記下部側の撥インク性が前記上部側の撥インク性よりも高いことを特徴とする表示素子用基板。
【請求項２】
撥インク性が高い前記下部側のインク溶媒に対する接触角が５０°以上であり、
撥インク性が低い前記上部側のインク溶媒に対する接触角が４０°以下であることを特徴とする請求項１に記載の表示素子用基板。
【請求項３】
前記隔壁が、遮光層であることを特徴とする請求項１に記載の表示素子用基板。
【請求項４】
前記隔壁が、カーボンブラックを含有する遮光層であることを特徴とする請求項３に記載の表示素子用基板。
【請求項５】
前記隔壁で囲まれた領域に機能膜が形成され、
前記機能膜が着色剤を含有するインクで形成された着色部であり、
カラーフィルタ基板であることを特徴とする請求項１に記載の表示素子用基板。
【請求項６】
前記下部側の表面粗度の粗い部分における前記支持基板の法線方向においての寸法が０．５μｍ以上あることを特徴とする請求項５に記載の表示素子用基板。
【請求項７】
前記請求項５に記載の表示素子用基板を備えることを特徴とする液晶表示素子。
【請求項８】
前記隔壁で囲まれた領域に機能膜が形成され、
前記機能膜が発光層であり、
有機エレクトロルミネッセンス表示素子に用いられることを特徴とする請求項１に記載の表示素子用基板。
【請求項９】
前記請求項８に記載の表示素子用基板を備えることを特徴とする有機エレクトロルミネッセンス表示素子。
【請求項１０】
請求項１に記載の表示素子用基板の製造方法であって、
前記支持基板上に前記隔壁となる樹脂組成物層を形成する樹脂層形成工程と、
前記樹脂組成物層の表面側にマスクを配置して該表面側より前記樹脂組成物層を露光する第１の露光工程と、
露光された前記樹脂組成物層を現像して前記隔壁を出現させる現像工程と、
現像にて出現した前記隔壁を焼成する焼成工程と、
焼成後に、前記隔壁表面に撥インク性を付与する撥インク性付与工程とを有することを特徴とする表示素子用基板の製造方法。
【請求項１１】
前記現像工程と前記焼成工程との間に、
現像にて出現した前記隔壁を前記支持基板の両面側より露光する第２の露光工程を有することを特徴とする請求項１０に記載の表示素子用基板の製造方法。
【請求項１２】
前記樹脂層形成工程において、光硬化性及び熱硬化性を有する樹脂材料を用いて樹脂組成物層を形成することを特徴とする請求項１０又は１１に記載の表示素子用基板の製造方法。
【請求項１３】
前記撥インク付与工程において、フッ素系ガスを用いたプラズマ処理にて撥インク性を付与することを特徴とする請求項１０又は１１に記載の表示素子用基板の製造方法。
【請求項１４】
撥インク性付与後に、前記隔壁にて囲まれた領域にインクを付与して機能膜を形成する機能膜形成工程を有し、
該機能膜形成工程において、インクジェット装置を用いて隔壁に囲まれた領域内にインクを付与することを特徴とする請求項１０又は１１に記載の表示素子用基板の製造方法。
【請求項１５】
撥インク性付与後に、前記隔壁にて囲まれた領域にインクを付与して機能膜を形成する機能膜形成工程を有し、
前記インクが着色材を含有し、機能膜が着色部であるカラーフィルタ基板を製造することを特徴とする請求項１０に記載の表示素子用基板の製造方法。
【請求項１６】
撥インク性付与後に、前記隔壁にて囲まれた領域にインクを付与して機能膜を形成する機能膜形成工程を有し、
前記機能膜が発光層である有機エレクトロルミネッセンス表示素子を製造することを特徴とする請求項１０に記載の表示素子用基板の製造方法。
【発明の詳細な説明】
【技術分野】
【０００１】
本発明は、インクジェット装置等の塗布装置を用いてカラーフィルタ等の機能膜の形成が行われる表示素子用基板とその製造方法、及び、これらを用いてなる液晶表示素子、有機エレクトロルミネッセンス表示素子に関するものである。
【背景技術】
【０００２】
近年、液晶テレビの市場は急激に拡大しており、大型の液晶テレビの需要も増大してきている。更なる大型液晶テレビの普及のためには、製造コストの低減が求められ、特に主要部材であるカラーフィルタ（ＣＦ）基板の製造コストを低減することが求められている。また、大型液晶テレビ用のＣＦ基板には、高色純度が求められ、例えば、ＮＴＳＣ比が７２％以上であることが求められる。これを実現するためには、光抜けの少ないＣＦ基板を作製することが重要である。
【０００３】
ＣＦ基板の製造コスト低減に有効な技術としては、インクジェット方式を用いて着色層を形成する技術が注目されており、これによれば、従来のフォトリソグラフィを用いた着色層形成プロセスを大幅に簡略化することが可能である。このインクジェット方式を用いて高精細な着色層の形成を行う場合には、基板上に着弾させたインク液滴を乾燥固化させるまで所望の位置に保持しておく必要があることから、例えば、ＣＦ基板の絵素領域の周囲に仕切り部材（バンク）を設け、バンク内にインク（液状の機能膜材料）を滴下する方法等が用いられる。
【０００４】
このようなインクジェット方式によるＣＦ基板の着色層形成技術に関し、インクがバンクを乗り越えて混合してしまうことを防止するために、バンクにフッ素系ガスを用いたプラズマ処理を施し、バンクの撥インク性を高める技術が知られている（例えば、特許文献１参照）。
【０００５】
しかしながら、このようなプラズマを利用した表面改質方法は簡便で効果が大きいという利点を有するものの、バンク表面の改質に利用した場合、プラズマ照射によりバンク全体を撥インク性にしてしまう。そのため、バンクの上面のみならずテーパ部（側面）まで高撥インク性になってしまい、バンクパターンのエッジ部でインクのハジキ・充填抜けが発生する。その結果、ＣＦ基板において絵素周辺の光抜けが発生し、高色純度を得ることが困難となる。
【０００６】
すなわち、仕切り部材であるバンクの上面においては、インクがバンクを乗り越えて流出するのを防ぐために撥インク性が求められる一方、バンクのテーパ部（側面）においては、インクが絵素領域内に均一に濡れ拡がり、未充填領域が発生しないようにインクに対して高い親インク性（濡れ性）が求められることとなる。
【０００７】
これに関し、遮光層である金属薄膜上に撥水性樹脂によるバンクを形成する方法や、断面が逆テーパ形状の隔壁（バンク）を形成した後、隔壁表面にフッ素化処理を施す方法等が開示されている（例えば、特許文献２、３参照。）。
【０００８】
また、特許文献４には、支持基板上に樹脂組成物からなる隔壁（バンク）を形成し、該隔壁に囲まれた領域に側面の半分程度の高さまで樹脂組成物を付与した状態で、露出している隔壁上面と側面とを粗面化処理して撥インク性を付与することが開示されている。
【０００９】
また、凸部（バンク）の上面が撥インク性となり、凸部により区切られた凹部（基板面）が親インク性となるように表面処理をする技術も提案されている（例えば、特許文献５、６参照。）。特許文献５、６では、その具体的手法として、凸部をフッ素系化合物等の撥インク処理剤で表面処理することが開示されている。特許文献５には、撥インク性を示す層を凸部の上部に塗布し、親水性基を有する界面活性剤等で凹部を表面処理することが記載され、特許文献６には、更に紫外線等のエネルギー線の照射により凹部を親インク性にすることが記載されている。
【特許文献１】特許第３３２８２９７号明細書（平成１４年７月１２日登録）
【特許文献２】特開２０００−２２１３１９号公報（平成１２年８月１１日公開）
【特許文献３】特開２００２−６２４２２号公報（平成１４年２月２８日公開）
【特許文献４】特開２００２−６１２９号公報（平成１４年１月９日公開）
【特許文献５】特開平９−２０３８０３号公報（平成９年８月５日公開）
【特許文献６】特開平９−２３０１２９号公報（平成９年９月５日公開）
【発明の開示】
【発明が解決しようとする課題】
【００１０】
しかしながら、上記した特許文献２〜６に記載された技術には、以下のような課題があり、バンク側面の濡れ性を簡便な方法により効果的に制御することが可能な技術が求められている。
【００１１】
すなわち、特許文献２の方法では、工程数及び製造コストが共に増加し、生産性が低いという課題があり、特許文献３の方法では、逆テーパ形状の制御が困難であり、バンク剥がれの発生や、着色層とバンクとの間に気泡が入るおそれがある。
【００１２】
また、特許文献４の方法では、隔壁に囲まれた領域に樹脂組成物を付与し、そのあと除去するといった工程が別途必要であるため、特許文献２と同様、工程数及び製造コストが共に増加し、生産性が低いという課題がある。
【００１３】
また、特許文献５、６の技術は、凸部（バンク）の側面の濡れ性まで最適化したものではないことから、絵素周辺の光抜けの問題が依然としてあり、絵素周辺の光抜けを防止して、より高色純度のＣＦ基板を作製するには十分ではない。
【００１４】
本発明は、上記現状に鑑みてなされたものであり、インクジェット法等の塗布法による機能膜の形成に際し、液状の機能膜材料がバンクを乗り越えて混合することを防止しつつ、未充填領域の発生を抑制することができると共に、生産性に優れた表示素子用基板とその製造方法、及びこれらを用いてなる液晶表示素子、有機エレクトロルミネセンス表示素子を提供することを目的とするものである。
【課題を解決するための手段】
【００１５】
本発明の表示素子用基板は、上記課題を解決するために、支持基板上に樹脂組成物よりなる隔壁が形成された表示素子用基板であって、前記隔壁は、単一組成の樹脂組成物層よりなると共に、該隔壁の側面における表面モフォロジ（モルフォロジ）が、前記支持基板に近い下部側において上面に近い上部側よりも粗く、表面全体に対して同一の撥インク性付与処理が施された状態で、前記下部側の撥インク性が前記上部側の撥インク性よりも高いことを特徴としている。
【００１６】
ここで、好ましくは、撥インク性が高い前記下部側のインク溶媒に対する接触角が５０°以上であり、撥インク性が低い前記上部側のインク溶媒に対する接触角が４０°以下であることである。また、前記隔壁は、遮光層、或いはカーボンブラックを含有する遮光層であってもよい。
【００１７】
さらに、本発明の表示素子用基板では、前記隔壁で囲まれた領域に機能膜が形成され、前記機能膜が着色剤を含有するインクで形成された着色部であり、カラーフィルタ基板である構成とすることもでき、これを備えた液晶表示素子にも発明の範疇とするものである。カラーフィルタ基板とする場合、前記下部側の表面粗度の粗い部分における前記支持基板の法線方向においての寸法が０．５μｍ以上あることが好ましい。
【００１８】
また、本発明の表示素子用基板は、前記隔壁で囲まれた領域に機能膜が形成され、前記機能膜が発光層であり、有機エレクトロルミネッセンス表示素子に用いられることを特徴とすることもでき、これを備えた有機エレクトロルミネッセンス表示素子にも発明の範疇とするものである。
【００１９】
本発明の表示素子用基板の製造方法は、上記課題を解決するために、前記支持基板上に前記隔壁となる樹脂組成物層を形成する樹脂層形成工程と、前記樹脂組成物層の表面側にマスクを配置して該表面側より前記樹脂組成物層を露光する第１の露光工程と、露光された前記樹脂組成物層を現像して前記隔壁を出現させる現像工程と、現像にて出現した前記隔壁を焼成する焼成工程と、焼成後に、前記隔壁表面に撥インク性を付与する撥インク性付与工程とを有することを特徴としている。
【００２０】
この場合、前記現像工程と前記焼成工程との間に、現像にて出現した前記隔壁を前記支持基板の両面側より露光する第２の露光工程を有することがより好ましい。
【００２１】
また、前記樹脂層形成工程においては、光硬化性及び熱硬化性を有する樹脂材料を用いて樹脂組成物層を形成することが好ましく、前記撥インク付与工程においては、フッ素系ガスを用いたプラズマ処理にて撥インク性を付与すること好ましい。
【００２２】
また、撥インク性付与後に、前記隔壁にて囲まれた領域にインクを付与して機能膜を形成する機能膜形成工程を有し、該機能膜形成工程において、インクジェット装置を用いて隔壁に囲まれた領域内にインクを付与する構成とすることもできる。
【００２３】
また、撥インク性付与後に、前記隔壁にて囲まれた領域にインクを付与して機能膜を形成する機能膜形成工程を有し、その場合に、前記インクが着色材を含有し、機能膜が着色部であるカラーフィルタ基板を製造する構成とする、或いは、前記機能膜が発光層である有機エレクトロルミネッセンス表示素子を製造する構成とすることもできる。
【００２４】
以下、本発明の作用について説明する。本発明者らは、インクジェット法等の塗布法による機能膜の形成に際し、未充填領域の発生を抑制することができる手段について種々検討したところ、支持基板上に形成される隔壁（バンク）の構成に着目した。そして、隔壁の上層側を下層側よりも高撥インク性にする、つまりは２段階の撥インク性を有する隔壁構成とすることにより、液状にされた機能膜材料（以下、インクと称する）を基板上に塗布して機能膜を形成する際に、インクが隔壁を乗り越えて混合することを防止しつつ、隔壁にて囲まれた未充填領域の発生を抑制することができることを見いだした。
【００２５】
具体的には隔壁材の表面モフォロジ、つまりその表面粗度を意図的に変化させることにより、微視的には同じ撥インク性を有したバンクでありながら、インクを塗布する際には、その表面積の違いからあたかも撥インク性に強弱を付与したように振舞うことができることを見出し、本発明に到達したものである。
【００２６】
すなわち、本発明は、上述したように、上記隔壁が、表面粗度が上面と側面の一部では異なる表面状態を有し、この表面状態の違いは基板に接触する側の表面粗度が粗く、隔壁表面ではフラットな表面状態を有していることに特徴がある。
【００２７】
この表面状態を有した隔壁に対し、インク溶媒の接触角が異なる構造を有するものであり、かつ上面比較的フラットな表面状態の隔壁に対するインク溶媒の接触角が相対的に高い表示装置用基板である。
【００２８】
上記形態は、上面側つまり比較的表面粗度のフラットな面と側壁側の一部の基板に接している隔壁、つまり比較的表面粗度の荒れた面を有した隔壁材にＣＦ４等のフッ素系ガスを用いたプラズマ処理を行うことにより異なる接触角を得ることができるものである。
【００２９】
この場合、比較的荒れた表面粗度を有する隔壁では、インク材料と隔壁材との撥インク性は比較的平坦な表面粗度を有した上面に比べ低く、インクの広がりを阻害しない。また、同時に形成された比較的フラットな表面状態を有した隔壁では液状の機能膜材料が隔壁を乗り越えて混合することを防止しながら、隔壁内の隅部などにインクが広がる際、未充填領域が発生することを抑制することができる。
【００３０】
さらに、本発明では、隔壁が同一組成の樹脂組成物層からなり、露光、現像により得られた隔壁の表面粗度を、現像後の光照射により形状の維持をはかり２種の表面粗度を有した隔壁を形成できるため、生産性の低下を伴なわず、光漏れ等の品位悪化を防止できる。
【００３１】
本発明において、隔壁（土手）は、複数の機能膜形成領域同士を隔てる構造物（凸部）であれば特に限定されるものではない。また、上記形態におけるインク溶媒としては、アルコール系の溶媒、例えばカルビトール系の溶媒が好適に用いられる。
【００３２】
上記形態において、平坦な表面粗度を有した面のインク溶媒に対する接触角は、５０°以上であることが好ましく、比較的荒れた表面粗度を有した側面のインク溶媒に対する接触角は、４０°以下であることが好ましい。上層側と下層側とのインク溶媒に対する接触角の差は、１０°以上であることが好ましいことが分かった。
【００３３】
また、上記隔壁に遮光性を付与することで、隔壁を遮光部材として利用することが可能であり、例えば、液晶表示装置等で用いられるカラーフィルタ基板のブラックマトリクスとして隔壁を利用することができる。
【００３４】
本発明の表示装置用基板は、インク固化物により構成される機能膜が隔壁に囲まれた領域内に形成される構成との組み合わせにて、本発明の作用効果を充分に奏することが可能である。
【００３５】
なお、インク固化物としては、インクジェット装置により吐出可能な液状材料（インク）を乾燥固化させたものであれば特に限定されるものではない。
【００３６】
また、機能膜としては、着色材、導電性材料等の機能性材料を含有するものであれば特に限定されず、例えば、カラーフィルタ基板における着色層、有機エレクトロルミネセンス表示装置における発光層等が挙げられる。中でも、本発明の表示装置用基板は、カラーフィルタ基板であることが好ましく、この場合には、隔壁内の隅部等に着色層の未充填領域が発生することを抑制して絵素の周辺領域での光抜けを防止することが可能である。
【００３７】
発明の表示装置用基板の構成としては、上述した特徴を必須として表示装置用基板が通常有する構成要素を備えたものであればよく、その他の構成において特に限定されるものではない。例えば、カラーフィルタ基板であれば、通常では、基板上の画素毎にそれぞれ赤色、緑色及び青色の３色の着色層と、各着色層同士を隔てる隔壁とが設けられ、その上層に保護膜、対向電極、配向膜等が積層配置された基板構成を有する。
【００３８】
また、上記表面処理工程をフッ素系ガスを用いたプラズマ処理にて行うことで、微視的には隔壁には充分な撥インク性を付与することができる。
【００３９】
本発明の表示装置用基板の製造方法は、インクジェット装置を用いて隔壁内にインク材料を塗布する工程を有することが好ましい。これにより、本発明の作用効果を充分に奏することが可能である。
【００４０】
本発明の液晶表示装置によれば、カラーフィルタ基板の着色層、薄膜トランジスタ（ＴＦＴ）アレイ基板の配線や画素電極（ＩＴＯ）等を高精度に形成し、表示品位を向上させることが可能である。
【００４１】
また、本発明の有機エレクトロルミネセンス表示装置によれば、発光層や正孔輸送層等の有機層、配線、電極等を高精度に形成し、表示品位を向上させることが可能である。
【００４２】
なお、本明細書においての「インク」とは、乾燥硬化した後に、例えば光学的、電気的に機能性を有する液体を総称し、従来用いられてきた着色材料に限定されるものではない。
【発明の効果】
【００４３】
本発明によれば、インク溶媒に対する表面粗度が異なる領域を有する単一組成の樹脂により隔壁が形成されていることから、インクジェット法等の塗布法による機能膜の形成に際し、液状の機能膜材料が隔壁を乗り越えて混合することを防止しつつ、隔壁内の隅部に未充填領域が発生することを抑制することができる。更に、大きな工程の追加をすることなく実現できるため、生産性においても優れている。
【発明を実施するための最良の形態】
【００４４】
以下に実施形態を掲げ、本発明を詳細に説明するが、本発明はここに記載した実施形態のみに限定されるものではない。
【００４５】
図１（ａ）に、本発明の表示素子用基板の１画素の断面構成を模式的に示す。図中、１が支持基板であり、２がバンク（隔壁）、３がバンク２にて囲まれた領域に形成された機能膜である。なお、図（１）では、機能膜３が形成された構成を例示したが、本発明の表示素子用基板は、図１（ｂ）に示すように、支持基板１上にバンク２が形成されているだけの構成も含む。
【００４６】
支持基板１は、例えば、樹脂やガラス等からなり、表示素子用基板が透過型の液晶表示素子のカラーフィルタ基板であれば、透明基板が用いられる。
【００４７】
バンク２は、機能膜３と隣接する機能膜３との間を隔てるものである。バンク２は、インクが固化されることで形成される機能膜３において、隣接する他の機能膜３との間を隔てることで、各機能膜３を形成するインク同士が混ざり合うことを防ぐ機能を有する。
【００４８】
機能膜３は、上述したようにバンク２にて囲まれた領域に付与されたインクが固化して形成されたものである。例えば、カラーフィルタ基板における着色材を含有するインクよりなる着色部、有機エレクトロルミネセンス表示装置における発光部や正孔輸送部等の有機層、薄膜トランジスタ（ＴＦＴ）アレイ基板等の配線基板における配線や画素電極等が挙げられる。中でも、本発明の表示装置用基板は、カラーフィルタ基板であることが好ましく、この場合には、隔壁内の隅部等に着色部の未充填領域が発生することを抑制して絵素の周辺領域での光抜けを防止することが可能である。
【００４９】
また、表示素子用基板が液晶表示素子のカラーフィルタ基板である場合や有機エレクトロルミネッセンス表示素子を構成し、機能膜３が画素を構成する場合は、上記バンク２は遮光層として機能を兼ね備えさせることが好ましい。
【００５０】
そして、本発明において注目すべき点は、このバンク２にある。つまり、バンク２は、単一組成の樹脂組成物層よりなる構成でありながら、その側面２ａにおける表面モフォロジが、支持基板１の法線方向において異なっている。詳細にいうと、側面２ａにおける支持基板１に近い下部側の表面モフォロジが、バンク２の上面２ｂに近い上部側の表面モフォロジよりも粗くなっている。以下、表面モフォロジの粗い領域を粗面１５、平滑な領域を平滑面１４と称することとする。
【００５１】
バンク２の側面２ａの表面モフォロジをこのようにするための具体的手法については後述するが、バンク２となる凸部１３（図５（ｄ）参照）を露光・現像にて出現させる工程において、凸部１３の側面１３ａに生じる現像による表面荒れを保持する。そして、その後の焼成にて、現像による影響を受けていない（或いは影響が小さい）平滑な表面モフォロジを有する凸部１３の上面１３ｂの角部分１３ｃを、上記荒れた側面１３ａへと垂れ下がらせる。これにて、凸部１３の側面１３ａの荒れを保持した部分が粗面１５となり、凸部１３の上面１３ｂが垂れ下がった平滑な部分が平滑面１４となる。
【００５２】
バンク２は、このように表面モフォロジの違いを有することで、表面全体に対して同じ撥インク性付与処理を施した状態で、表面の撥インク性に違いが発生する。詳細には、処理表面モフォロジの粗い下部側の面における撥インク性が、表面モフォロジの平滑な上部側の面に比して低くなる。
【００５３】
そのため、バンク２で囲まれた領域に機能膜３となるインクを付与すると、図１（ａ）に示すように、撥インク性の低い粗面１５には濡れ広がるが、撥インク性の高い平滑面１４には接触することなく、平滑面１４と粗面１５との境界部分にインク端を保持した状態で、盛り上がるようになる。
【００５４】
したがって、表示素子用基板がカラーフィルタ基板であれば、粗面１５における支持基板１の法線方向においての高さｈを、機能膜３である着色部が光漏れを発生しない厚み（高さ）を有するように設定することで、着色部からの光漏れを回避することができる。実験的には、上記高さｈを０．５μｍ以上とすることで、光漏れのない良好なカラーフィルタ基板を得ることができることを確認している。
【００５５】
また、バンク２における粗面１５及び平滑面１４の各表面モフォロジを、表面粗さＲａで表現すれば、粗面１５の表面粗さＲａ１と平滑面１４の表面粗さＲａ２として、Ｒａ１＞Ｒａ２となる。
【００５６】
バンク２においては、平滑面１４と粗面１５との境界部分にインク端を保持するために、撥インク性の高い平滑面１４におけるインク溶媒に対する接触角が５０°以上、撥インク性の低い粗面１５におけるインク溶媒に対する接触角が４０°以下であることが好ましい。そして、平滑面１４と粗面１５それぞれの接触角にもよるが、両面における接触角の差としては、１０°以上あることが好ましい。
【００５７】
バンク２に遮光性を持たせる場合は、カーボンブラックを含有する樹脂材料を用いればよい。但し、樹脂材料中に、カーボンブラック様の微粒子が含有されている場合、その含有量によっては平滑面１４となるべき面の表面モフォロジが、現像にて荒らされる粗面１５のものと変わらないものがあり、撥インク性の違いがでなくなる。実験的には、光学濃度３．３以上のブラックマトリクス材料では、平滑面１４となるべき上面の表面モフォロジが、粗面１５の表面モフォロジと同程度となることを確認している。
【００５８】
図２に、本発明の表示素子用基板の一実施形態であるカラーフィルタ基板２１の一例の断面を模式的に示す。図中、１０は透明基板（支持基板）、１６はバンクを兼ねたブラックマトリクス（隔壁）、１９は画素である着色部（機能膜）、２０は必要に応じて形成される保護層である。このようなカラーフィルタ基板２１を用いて液晶表示素子を構成する場合には、着色部１９上或いは、保護層２０を形成したさらにその上に、液晶を駆動するためのＩＴＯ（インジウム・チン・オキサイド）等の透明導電材からなる透明導電膜が形成される。
【００５９】
本発明の表示素子用基板の構成を用いたカラーフィルタ基板においては、図２に示すように、ブラックマトリクス１６の側面の最上部まで着色部１９が形成されることはないので、着色部の表面側に凹凸が生じやすい。そのため、上記した保護層２０で平坦化するか、或いは別途平坦化層を設けることが好ましい。
【００６０】
図３に、図２のカラーフィルタ基板２１を用いて構成された、本発明の液晶表示素子の一実施形態の断面模式図を示す。図中、２２は共通電極（透明導電膜）、２３は配向膜、２４は液晶、２５は支持基板、２６は画素電極、２７は配向膜である。
【００６１】
本発明の液晶表示素子の構造については、少なくとも一方が透明であり、対向面に電極が形成された一対の基板間に、液晶層が充填された構成であって、カラーフィルタを有する側の基板が、樹脂組成物からなるバンク（隔壁）にて囲まれた領域内に着色材を含むインクが充填されてなる構成であれば、特に制限はなく、その構造は公知のものを採用することができ、また本発明の主旨を逸脱しない限りにおいて各種の改変を加えることができる。
【００６２】
次に、図４に、本発明の表示素子用基板の他の実施形態である、有機エレクトロルミネッセンス表示素子(以下、「有機ＥＬ表示素子」と記す)の断面模式図を示す。この有機ＥＬ表示素子は、ボトムエミッション型である。図中、３１はガラス基板（支持基板）であり、３２は画素電極、３３はバンク（隔壁）、３４は正孔輸送層、３５は発光層（機能膜）、３６は上部電極（陰極）、３７は封止ガラスである。この図では、簡略化のために一つの画素領域のみを示している。
【００６３】
ガラス基板３１上には、ＩＴＯからなる画素電極３２とその周囲に隔壁として機能するバンク３３とが形成されている。バンク３３により囲まれた開口部内の画素電極３２上には、正孔輸送層３４、発光層３５、および上部電極（陰極）３６が順に積層され、これらは封止ガラス３７により封止されている。ガラス基板３１上には、図示してはいないが、ＴＦＴ、配線膜及び絶縁膜等が多層に積層されて駆動基板を構成しており、上部電極（陰極）３６及び発光層３５毎に配置した画素電極３２間に発光層単位で電圧を印加可能に構成されている。なお、駆動基板は公知の薄膜プロセスによって製造される。
【００６４】
本発明の有機ＥＬ表示素子の構造についても、少なくとも一方が透明または半透明である一対の陽極及び陰極からなる電極間に、樹脂組成物からなるバンク（隔壁）にて囲まれた領域内に少なくとも発光材料を充填されてなる構成であれば、特に制限はなく、その構造は公知のものを採用することができ、また本発明の主旨を逸脱しない限りにおいて各種の改変を加えることができる。
【００６５】
以下に、図５を参照して本発明の表示素子用基板の製造方法について説明する。図５（ａ）〜（ｉ）は本発明の表示素子用基板の製造方法を模式的に示す工程図である。以下に各工程について説明する。図中、１は支持基板、２はバンク、３は機能膜、１１は樹脂組成物層、１３は凸部、１２はフォトマスク、１８はインク供給手段、１７はインクである。
【００６６】
まず、支持基板１上に、バンク２を形成するための樹脂組成物層１１を形成する（図５（ａ）参照）。ここで、樹脂組成物層１１を形成する樹脂としては、光硬化性を少なくとも有しており、より好ましくは、光硬化性と熱硬化性の両方を有する樹脂材料を使用する。樹脂組成物層１１の形成方法としては、スピンコート法にて液状の樹脂を塗布する方法や、ラミネート法を用いてフィルム状に加工された樹脂を支持基板上に転写する方法など、種々の方法を用いることができる。
【００６７】
続いて、バンク２のパターンに対応する開口部を備えたフォトマスク１２を用いて、樹脂組成物層１１を、樹脂組成物層１１側（表側）から露光し（第１の露光工程、図５（ｂ）参照）、現像を行う（図５（ｃ）参照）。
【００６８】
樹脂組成物層１１は光透過性が低いために、樹脂組成物層１１の表面から膜厚方向に進むにつれて、到達光量が減少し、光重合強度が小さくなる。このため、現像により、光の未照射部を取り除いたバンク２となる凸部１３の形状は、図５（ｃ）に示すように、逆台形の形状になる。
【００６９】
また、凸部１３は、図５（ｄ）に拡大して示すように、その上面１３ｂは十分な光重合により現像液耐性が得られている。これに対し、側面１３ａの光集合度合いは上面１３ｂほどには十分でなく、支持基板１側に近づくほど、光重合が比較的進んでいない状態となる。したがって、側面１３ａの表面モフォロジは、現像液耐性に劣るため、上面１３ｂほどの平滑な表面モフォロジを有することができず、荒れた表面を呈することとなる。
【００７０】
次に、凸部１３を焼成する（図５（ｆ）参照）。これにて、凸部１３がバンク２となる。図５（ｇ）に拡大して示すように、凸部１３は焼成により熱重合が進み、収縮することで、図５（ｄ）に示す上面１３ｂの角の一部１３ｃ（○で囲った部分）が、その荒れた表面モフォロジを保ちながら側面１３ａに垂れ下がり、バンク２の側面２ａを形成する。このように作製したバンク２は、側面２ａの表面粗さが上面２ｂの表面粗さよりも大きい、２種の表面粗さを有した構造となっている。
【００７１】
そして、ここで、より好ましくは、図５（ｄ）に示す、現像工程で得られた凸部１３の表面状態を維持するために、現像工程と焼成工程との間に、ポスト露光（第２の露光工程）を実施することである（図５（ｅ）参照）。また、このとき、凸部１３と支持基板１との密着性を高めるために、凸部１３の表面側からだけでなく、支持基板１側からも露光することが好ましい。このようなポスト露光を行うことで、焼成工程のみを実施するよりも、より顕著に現像後の凸部１３における表面モフォロジを保持することができる。
【００７２】
次いで、図示してはないが、バンク２に対し撥インク性を付与する処理を行う。これにより、同一の撥インク性処理を施したにもかかわらず、バンク２の側面２ａにおける撥インク性は、表面モフォロジの違いにより、平滑面１４の上部側が粗面１５の下部側より高くなる。撥インク性を付与する処理としては、例えば、プラズマ処理装置による、フッ素系ガスを用いたプラズマ処理をあげることができる。プラズマ処理に使用するフッ素系ガスとしては、ＣＦ４、ＳＦ６、ＣＨＦ３、Ｃ２Ｆ６等が好適に用いられる。
【００７３】
その後、インクジェット装置等のインク供給手段１８を用いて、バンク２にて囲まれた領域内にインク１７を供給し（図５（ｈ）参照）、インク１７を固化させることで機能膜３が形成される（図５（ｉ）参照）。
【００７４】
以上述べたように、本発明による表示素子用基板及びその製造方法では、インク溶媒に対する表面粗度が異なる領域を有する単一組成の樹脂により隔壁が形成されていることから、インクジェット法等の塗布法による機能膜の形成に際し、液状の機能膜材料が隔壁を乗り越えて混合することを防止しつつ、隔壁内の隅部に未充填領域が発生することを抑制することができる。更に、大きな工程の追加をすることなく実現できるため、生産性においても優れている。
【実施例】
【００７５】
以下、本発明の実施例を挙げて本発明をより詳しく説明する。
【００７６】
ここでは、一実施例として、カラーフィルタ（ＣＦ）基板の製造例を説明する。なお、製造工程の説明においては、先の図５（ａ）〜（ｉ）を流用する。
【００７７】
本実施例では、フィルムタイプの感光性／遮光性樹脂を用いてバンク２として遮光層であるブラックマトリクス（以下、ＢＭ）１６を形成する。まず、支持基板１としてのガラス基板１０上に密着性を上げるためのシランカップリング剤を塗布し、略２００℃でベークを行った。続いて、ＵＶ（紫外）硬化性及び熱硬化性の両特性を有し、かつ遮光性を有する樹脂フィルム（膜厚：略１５００〜２０００ｎｍ）を１００℃前後に昇温しながらラミネートし、樹脂組成物層１１をガラス基板１０上に転写した（図５（ａ））。続いて、所望のＢＭパターンに対応する開口部を備えたフォトマスク１２を用いて、波長３６５ｎｍの光を含むＵＶ光を樹脂組成物層１１側（表側）から略７０ｍＪ／ｃｍ２（検出波長：３６５ｎｍ）照射し（図５（ｂ））、現像を行った（図５（ｃ））。
【００７８】
上述したように、樹脂組成物層１１表面から膜厚方向に進むにつれて、到達光量が減少し、光重合強度が小さくなり、光の未照射部を取り除いた凸部１３は、図５（ｃ）に示すように、逆台形の形状になっていた。また、この凸部１３は図５（ｄ）に示す拡大図の様に、十分な光重合により現像液耐性が得られている上面１３ｂと比較的光重合の進んでいない側面１３ａの２種の表面状態を有している。
【００７９】
ここで現像により得られた表面状態を維持するため、樹脂組成物層１１側から及び密着性をより強固にするためにガラス基板１０側の両側から１５０ｍＷの水銀ランプを用い、各々５００ｍＪのＵＶ光を照射（ポスト露光）し（図５（e））、その後、２２０℃で１時間のベークを行うことにより、ＢＭパターン形成基板（表示素子用基板）を得た（図５（ｆ））。
【００８０】
図５（ｆ）に示したＢＭ１６では焼成により熱重合が進み、収縮することで、図５（ｅ）で示した上面１３ｂの一部１３ｃがその表面粗度を保ちながら、側面１３ａと共に側面１６ａを形成している（図５（ｇ）参照）。
【００８１】
図６に、このように作製したＢＭパターン形成基板におけるＢＭ１６のＳＥＭ像を示す。ＢＭ１６は、上面１６ｂの表面粗度＜側面１６ａの表面粗度の関係を満たす２種の表面粗度を有した構造となっている。
【００８２】
次に、ＢＭ１６表面全体に撥インク性を付与するために、上記ＢＭパターン形成基板に対し、真空排気系のドライエッチング装置を用いてフッ素プラズマ処理（ＣＦ４／Ｈｅ＝１５０〜３００ｓｃｃｍ／０〜５００ｓｃｃｍ、５０〜１５０ｍＴｏｒｒ、２００〜３００Ｗ、６０〜１２０ｓｅｃ、温度４０℃）を行った。
【００８３】
こうして得たＢＭパターン形成基板におけるＢＭ１１表面の撥インク性（接触角の大きさ）を調べるために、上記ＢＭパターン形成基板のＢＭ１６と同等の表面モフォロジ（表面状態）を有したテスト基板を用いて、上記と同様にフッ素プラズマ処理を施し、接触角試験を行った。
【００８４】
上述のＢＭ形成方法では、比較的フラットな表面状態であるＢＭ１６の上面１６ｂ及びその側面１６ａにおける上部では接触角の測定ができたが、荒れた（ラフな）表面状態を有したＢＭの側面１６ａの下部側領域では接触角の測定ができなかった。そのため、ラフな表面を有した接触角測定用サンプルは、フォトマスク１２を用いた露光を行わず、ガラス基板１０側から光照射を行い、その後、図５（ｃ）と同様に現像を施した後、図５（ｅ）と同様に両面から形状維持のための光照射、図５（ｆ）の焼成を行った。この結果、図５（ｇ）で示した、荒れた（ラフな）表面状態を有したＢＭの側面１６ａの下部側領域の表面状態を反映した膜面が得られ、この基板を用いて接触角の測定を行った。
【００８５】
その試験結果を表１に示す。なお、接触角の測定は、フッ素プラズマ処理を１５秒行った状態のＢＭ１６及び１２０秒行った状態のＢＭ１６のそれぞれに対して行った。また、図７（ａ）（ｂ）に、接触角の測定方法を示す。
【００８６】
【表１】
2008046306.tif 000003
【００８７】
表１より、表面の荒れたバンク材（表面粗さ：大）では、比較的表面の平坦なバンク材（表面粗さ：小）に比べ、接触角が小さい（撥インク性が小さい）ことが分かった。つまりフッ素プラズマ処理によって表面に付与される撥インク性が小さくなることが分かった。さらに、プラズマ処理時間が長くなると、比較的表面が平坦であったバンクに対する接触角も低下し、これはプラズマの照射によりバンク表面が荒らされた結果、表面積が大きくなり接触角が低下したものと推察できる。この結果より、本件で見出したバンク表面粗度の違いによって異なる撥インク性が得られることが証明される。
【００８８】
上述のようにして得たＢＭパターン形成基板（ＢＭ１６表面にフッ素プラズマ処理を施したＢＭパターン形成基板）に対し、インクジェット装置を用いて、ＢＭ１６間の画素領域にインク１７を塗布した（図５（ｈ）参照）。
【００８９】
このとき、ＢＭ１６上部の平滑面１４で発現される強い撥インク性により、インク１７がＢＭ１６を乗り越えて隣の画素領域のインク１７と混色することを防止することができた。また、ＢＭ１６下部側の粗面１５で発現される撥インク性は若干弱いことから、ＢＭ１６の隅部におけるインク１７の未充填領域の発生を抑制することができた。インク１７の着色後、乾燥や焼成等を経て、ＣＦ基板を完成させた（図５（ｉ））。これにより、混色不良及び絵素領域の隅部からの光抜けが抑制された高表示品位のＣＦ基板を得ることができた。
【００９０】
以上のように、本実施例では、ＣＦ基板におけるＢＭ（バンク）１６の形成に当たり、光及び熱のいずれによっても硬化可能な遮光性樹脂材料を用い、ＢＭ膜厚、露光条件、焼成条件等を制御しつつ光重合と熱重合とを併用することで、ＢＭ１６を構成する樹脂の重量平均重合度が、上層＞下層の２層構造のＢＭ１６を形成した。
【００９１】
これにより、続くフッ素系のガスを用いたプラズマ処理により、ＢＭ１６のインク１７に対する接触角が、上層＞下層となり、ＢＭ１６の側面１６ａにおけるインク１７のハジキ・充填抜けを充分に低減することができた。その結果、ＢＭ１６近傍の着色部１９の膜厚が大きくなり、光抜けが抑制された高色純度のＣＦ基板を作製することができた。
【００９２】
また、上記と同様の手順にて、ＢＭ１６の高さが異なる２種のＢＭパターン形成基板を作成し、これにおいて、着色部１９（機能膜３）となるインク１７の供給量を変化させ、インク１７の上面位置を調べた。その結果を図８（ａ）（ｂ）に示す。
【００９３】
図８（ａ）（ｂ）に示すように、ＢＭ１６における粗面１５の支持基板１の法線方向においての高さｈが高くなるほど、インク１７のバンク２近傍の厚み（高さ）が厚くなった。これより、粗面１５の高さｈを、所望する着色部１９（機能膜３）の高さに合わせて決めることで、着色部１９の厚みを所望の値に設定できることがわかる。
【００９４】
また、付与するインク量を増加させた場合、平滑面１４と粗面１５との境界部分にインク端は保持され、中央部の液面がインク量の増加に伴って上昇し、隣接する画素領域との混色が起こり難いことを確認できた。
【００９５】
最後に、本発明の表示素子用基板の製造方法に適したバンク２の樹脂材料にいて考察すべく、ＢＭ１６を形成する樹脂材料を種々変更して樹脂組成物層１１を形成し、その表面（上面）の表面粗さＲａと、上記と同様のプラズマ処理にて撥インク性を付与した場合の、接触角を測定して調べた。これは、現像にて如何に荒れた表面モフォロジの粗面１５を形成できたとしても、平滑面１４となるべき樹脂組成物層１１上面の表面モフォロジが平滑性を有していない場合、本発明の表示素子用基板とはなり得ないためである。
【００９６】
その結果を表３に示す。なお、ここでは、光学濃度にて、樹脂材料中に分散されているカーボンブラック量を表している。濃度値が高いほど分散量は多い。
【００９７】
【表２】
2008046306.tif 000004
【００９８】
表２よりわかるように、カーボンブラックの分散量が増加するほどに、ＢＭ１６の表面粗さＲａが大きくなる。また、光学濃度４．１以上では、表面粗さＲａが飽和していることがわかる。さらに、光学濃度３．３の樹脂材料であっても、プラズマ処理時間によらず、高い撥インク性を得ることができないこともわかる。
【００９９】
以上のことから、本発明の表示素子用基板の製造方法にて、本発明の表示素子用基板を得るには、カーボンブラック様の微粒子の分散量が関係することは明確であり、現像によって荒れた粗面１５よりも平滑な面をもともと樹脂組成物層１１の上面において呈するような樹脂材料を選択する必要があると言える。
【産業上の利用可能性】
【０１００】
液晶表示素子や有機エレクトロルミネッセンス表示素子等のフラットパネル表示装置の製造に適用できる。
【図面の簡単な説明】
【０１０１】
【図１】（ａ）（ｂ）共に、本発明の表示素子用基板の１画素の断面構成を模式的に示す図面である。
【図２】本発明の表示素子用基板の一実施形態であるカラーフィルタ基板の一例の断面を模式的に示す図面である。
【図３】図２のカラーフィルタ基板を用いて構成された、本発明の液晶表示素子の一実施形態の断面を模式的に示す図面である。
【図４】本発明の表示素子用基板の他の実施形態である、有機エレクトロルミネッセンス表示素子の断面を模式的に示す図面である。
【図５】（ａ）〜（ｉ）は本発明の表示素子用基板の製造方法を模式的に示す工程図である。
【図６】本発明の一実施例を示すもので、作製したＢＭパターン形成基板におけるＢＭのＳＥＭ像を示す図面である。
【図７】（ａ）（ｂ）供に、接触角の測定方法を示す図面である。
【図８】（ａ）（ｂ）供に、本発明の他の実施例を示すもので、バンクの高さとインク供給量との関係を調べた結果を示す図面である。
【符号の説明】
【０１０２】
１    支持基板
２    バンク（隔壁）
２ａ  バンク側面
２ｂ  バンク上面
３    機能膜
１０  ガラス基板
１１  樹脂組成物層
１２  フォトマスク
１３  バンクとなる凸部
１４  平滑面
１５  粗面
１６  ブラックマトリクス（遮光層）
１９  着色部
３５  発光層
【図１】
2008046306.tif 000005
【図２】
2008046306.tif 000006
【図３】
2008046306.tif 000007
【図４】
2008046306.tif 000008
【図５】
2008046306.tif 000009
【図７】
2008046306.tif 000010
【図８】
2008046306.tif 000011
【図６】
2008046306.tif 000012